(57)【要約】【課題】  本発明は、粒度分布に優れるとともに、磁気的分布が小さいボンド磁石用Ｓｍ−Ｆｅ−Ｎ系磁性粒子粉末が得られるＳｍ−Ｆｅ−Ｎ系磁性粒子粉末の製造法を提供する。【解決手段】  酸化鉄粒子を含有する水懸濁液に、サマリウムを含む水溶液を添加した後、懸濁液のｐＨを調整し５０℃〜１００℃に加熱して前記酸化鉄粒子の粒子表面にサマリウム化合物を被覆し、サマリウム化合物被覆酸化鉄粒子粉末に対して水素気流中５００℃〜１０００℃の温度範囲で還元反応を行い、次いで、還元後の粉末に金属Ｃａを混合して不活性ガス雰囲気下で還元拡散反応を行ってＳｍ−Ｆｅ合金粒子とした後、窒素ガス雰囲気下で窒化反応を行ってＳｍ−Ｆｅ−Ｎ系磁性粒子とし、さらに水洗、乾燥する工程を経ることにより、ボンド磁石用として非常に好適なＳｍ−Ｆｅ−Ｎ系磁性粒子粉末を得ることができる。【選択図】  なし【特許請求の範囲】
【請求項１】
酸化鉄粒子を含有する水懸濁液に、酸化鉄粒子中の鉄原子に対して１１．７７〜１６．５０原子％のサマリウムを含む水溶液を添加した後、懸濁液のｐＨを８．０〜１４に調整し、５０℃〜１００℃に加熱して前記酸化鉄粒子の粒子表面にサマリウム化合物を被覆し、該サマリウム化合物被覆酸化鉄粒子粉末に対して還元反応を行い、次いで、該還元反応後の粉末に金属Ｃａを混合して不活性ガス雰囲気下で還元拡散反応を行ってＳｍ−Ｆｅ合金粒子とし、該還元拡散反応後の粉末に窒化反応を行ってＳｍ−Ｆｅ−Ｎ系磁性粒子とした後、水洗、乾燥することを特徴とするＳｍ−Ｆｅ−Ｎ系磁性粒子粉末の製造法。
【請求項２】
請求項１記載の製造法で得られたＳｍ−Ｆｅ−Ｎ系磁性粒子粉末を樹脂中に含有することを特徴とするボンド用樹脂組成物。
【請求項３】
請求項１記載の製造法で得られたＳｍ−Ｆｅ−Ｎ系磁性粒子粉末を含有することを特徴とするボンド磁石。
【発明の詳細な説明】
【技術分野】
【０００１】
本発明は、粒度分布に優れるとともに、磁気的分布が小さいボンド磁石用Ｓｍ−Ｆｅ−Ｎ系磁性粒子粉末の製造法及び該製造法を用いて得られたＳｍ−Ｆｅ−Ｎ系磁性粒子粉末を含有するボンド磁石用樹脂組成物及びボンド磁石を提供する。
【背景技術】
【０００２】
ボンド磁石は、その形状自在性や高寸法精度などの利点があるため、従来から電気製品や自動車部品等の各種用途に広く使用されているが、近年、電気製品や自動車部品の小型・軽量化に伴って、これに使用されるボンド磁石自体の高性能化が強く要求されている。
【０００３】
ボンド磁石は、一般に、ゴム又はプラスチック材料等の結合剤樹脂と磁性粉末とを混練した後、成形することによって製造されているため、ボンド磁石の高性能化のためには、磁性粉末の高性能化、即ち、大きな残留磁束密度Ｂｒと高い保磁力ｉＨｃとを有し、その結果、最大磁気エネルギー積（ＢＨ）ｍａｘが大きな磁性粉末が強く要求されている。
【０００４】
磁性粉末としては、バリウムフェライトやストロンチウムフェライト等のマグネトプランバイト型フェライトやＳｍ−Ｆｅ−Ｎ系磁性粒子粉末及び希土類−鉄−ホウ素系磁石が知られている。特に、Ｓｍ−Ｆｅ−Ｎ系磁性粒子粉末は、飽和磁化値と異方性磁界が共に高く、更に、高いキュリー温度を有することから、近年特に注目されている。
【０００５】
Ｓｍ−Ｆｅ−Ｎ系磁性粒子粉末はサマリウムと鉄との合金を窒化反応して得ることができるが、ボンド磁石に用いるためには適度な大きさするため機械的に粉砕する必要がある。しかしながら、粉砕工程を経ることによって、磁気特性が劣化する、均一な粒子形状を得ることが困難である等の理由から、機械的な粉砕工程を経ることなくＳｍ−Ｆｅ−Ｎ系磁性粒子粉末を得ることが強く要求されている。
【０００６】
即ち、ボンド磁石の残留磁束密度は結合剤樹脂中に磁性粉末を多量に充填できることが重要である。そこで、粒子形状が可及的に均一で、粒度分布に優れるとともに、磁気的特性が均一であることが要求されている。
【０００７】
また、ボンド磁石の残留磁束密度は、磁性粉末の飽和磁化値に左右されることから、高い飽和磁化値を有する磁性粉末であることが重要である。そのためには、優れた磁気特性を有するＳｍ−Ｆｅ−Ｎ系磁性粒子粉末が強く要求されている。
【０００８】
従来、Ｓｍ−Ｆｅ−Ｎ系磁性粒子粉末の製造法として、希土類酸化物粉末と金属鉄粉末と金属カルシウムとを混合して、還元反応、窒化反応を行う方法（特許文献１）、ＳｍとＦｅとを共沈させた後、焼成してＳｍ−Ｆｅ複合酸化物とした後、還元拡散反応、窒化反応を行う方法（特許文献２）、酸化サマリウムと酸化鉄とを混合・焼成してＳｍ−Ｆｅ複合酸化物とした後、還元拡散反応、窒化反応を行う方法（特許文献３）、酸化サマリウムと粒度を制御した酸化鉄とを混合・焼成してＳｍ−Ｆｅ複合酸化物とした後、還元拡散反応、窒化反応を行う方法（特許文献４）等が知られている。
【０００９】
【特許文献１】特開平５−１４８５１７号公報
【特許文献２】特開平１１−１８９８１１号公報
【特許文献３】特開２０００−１０４１０４号公報
【特許文献４】特開２００３−２９７６６０号公報
【発明の開示】
【発明が解決しようとする課題】
【００１０】
本発明は、粒度分布に優れるとともに、磁気的分布が小さいボンド磁石用Ｓｍ−Ｆｅ−Ｎ系磁性粒子粉末及びその製造法は、現在、最も要求されているところであるが、未だ得られていない。
【００１１】
即ち、前出特許文献１には、希土類酸化物粉末と遷移金属粉を混合したものを出発原料としているが、粉体同士の混合であるため均質にすることが困難であり、そのため還元拡散反応が不均一となりやすく、得られるＳｍ−Ｆｅ−Ｎ系磁性粉末において、粒度分布、磁気的分布が生じる。
【００１２】
また、前出特許文献２には、ＳｍとＦｅとを溶液中で共沈させた後、焼成してＳｍ−Ｆｅ複合酸化物とした粉末を出発原料としているが、Ｓｍ−Ｆｅ複合酸化物の製造には１０００℃以上の高温下での焼成が必要であり、組成的には均一であるものの、粒度分布が生じやすく、従って得られるＳｍ−Ｆｅ−Ｎ系磁性粉末において、粒度分布、磁気的分布が生じる。また、Ｓｍ−Ｆｅ複合酸化物を製造する際に多大なエネルギーを消費する。
【００１３】
また、前出特許文献３には、酸化鉄（Ｆｅ２Ｏ３）と酸化サマリウム（Ｓｍ２Ｏ３）を１０００℃以上の高温で焼成して得られるＳｍ−Ｆｅ系複酸化物を出発原料としているため、当該複酸化物は粒度分布が生じやすく、従って得られるＳｍ−Ｆｅ−Ｎ系磁性粉末において、粒度分布、磁気的分布が生じる。また、Ｓｍ−Ｆｅ複合酸化物を製造する際に多大なエネルギーを消費する。
【００１４】
また、前出特許文献４には、酸化鉄粉末（Ｆｅ２Ｏ３）と酸化サマリウム粉末（Ｓｍ２Ｏ３）の混合粉末を出発原料としているが、前出特許文献１と同様に、粉体同士の混合であるため均質にすることが困難であり、そのため還元拡散反応が不均一となりやすく、得られるＳｍ−Ｆｅ−Ｎ系磁性粉末において、粒度分布、磁気的分布が生じる。
【００１５】
そこで、本発明は、機械的な粉砕を経ることなく各粒子の凝集が可及的に抑制されているとともに（個々の粒子がバラバラで）、粒度分布に優れており、しかも、磁気的な分布が小さいボンド磁石用のＳｍ−Ｆｅ−Ｎ系磁性粒子粉末を得ることを技術的課題とする。
【課題を解決するための手段】
【００１６】
前記技術的課題は、次の通りの本発明によって達成できる。
【００１７】
即ち、本発明は、酸化鉄粒子を含有する水懸濁液に、酸化鉄粒子中の鉄原子に対して１１．７７〜１６．５０原子％のサマリウムを含む水溶液を添加した後、懸濁液のｐＨを８．０〜１４に調整し、５０℃〜１００℃に加熱して前記酸化鉄粒子の粒子表面にサマリウム化合物を被覆し、該サマリウム化合物被覆酸化鉄粒子粉末に対して還元反応を行い、次いで、該還元反応後の粉末に金属Ｃａを混合して不活性ガス雰囲気下で還元拡散反応を行ってＳｍ−Ｆｅ合金粒子とし、該還元拡散反応後の粉末に窒化反応を行ってＳｍ−Ｆｅ−Ｎ系磁性粒子とした後、水洗、乾燥することを特徴とするＳｍ−Ｆｅ−Ｎ系磁性粒子粉末の製造法である（本発明１）。
【００１８】
また、本発明は、本発明１の製造法で得られたＳｍ−Ｆｅ−Ｎ系磁性粒子粉末を樹脂中に含有することを特徴とするボンド用樹脂組成物である（本発明２）。
【００１９】
また、本発明は、本発明１の製造法で得られたＳｍ−Ｆｅ−Ｎ系磁性粒子粉末を含有することを特徴とするボンド磁石である（本発明３）。
【発明の効果】
【００２０】
本発明に係るＳｍ−Ｆｅ−Ｎ系磁性粒子粉末は、個々の粒子間の凝集が抑制されており粒度分布が小さく、かつ磁気的な分布が小さく、しかも、磁性粒子表面の樹脂等への活性が抑制されるとともに、流動性及び混練安定性に優れているので、ボンド磁石用Ｓｍ−Ｆｅ−Ｎ系磁性粒子粉末として好適である。また、少ない金属Ｃａ量で効率よく還元拡散反応を行なうことができ、製造コスト的に有利である。
【００２１】
本発明に係る製造法によって得られたＳｍ−Ｆｅ−Ｎ系磁性粒子粉末を用いたボンド磁石は、流動性及び成形性に優れ、かつ優れた磁気特性を有しているので、ボンド磁石として好適である。
【発明を実施するための最良の形態】
【００２２】
本発明の構成をより詳しく説明すれば、次の通りである。
【００２３】
まず、本発明に係るＳｍ−Ｆｅ−Ｎ系磁性粒子粉末の製造法について述べる。
【００２４】
本発明における酸化鉄粒子粉末は、マグネタイト粒子粉末またはヘマタイト粒子粉末が好ましい。
【００２５】
酸化鉄粒子粉末の粒子形状は球状もしくは多面体であり、平均粒子径は０．０５〜４．０μｍが好ましく、より好ましくは０．１〜２．５μｍである。平均粒子径が０．０５μｍ未満の場合には、酸化鉄から鉄への還元時に焼結しやすく異常な粒子成長を招き、結果として還元拡散反応時に均一な合金組成及びシャープな粒度分布を有するＳｍ−Ｆｅ−Ｎ系磁性粒子粉末を得ることが困難となる。４．０μｍを越える場合には、粒子サイズが大きすぎ、目的とする粒子サイズを有するＳｍ−Ｆｅ−Ｎ系磁性粒子粉末を得ることが困難となる。また、還元拡散反応による、鉄粒子へのＳｍのドーピングも、粒子内部まで均一に及ぶことが困難となり、望ましくない。
【００２６】
酸化鉄粒子粉末の粒度分布は、次式で数値化される。
粒度分布［％］＝（粒子径の標準偏差）÷（平均粒子径）×１００
本発明における酸化鉄粒子粉末の粒度分布は２５％以下が好ましい。粒度分布が２５％を超える場合は、得られるＳｍ−Ｆｅ−Ｎ系磁性粒子粉末の粒度分布が大きくなり、好ましくない。
【００２７】
前記酸化鉄粒子粉末のうちマグネタイト粒子粉末は、例えば、硫酸第一鉄水溶液とアルカリ水溶液とを反応して得られる水酸化第一鉄塩コロイドを含む第一鉄塩反応溶液に酸素含有ガスを通気することにより得ることができる。また、ヘマタイト粒子粉末は、前記マグネタイト粒子粉末を大気中７００〜１０００℃の温度範囲で加熱焼成を行うことにより得ることができる。
【００２８】
本発明におけるサマリウム原料は、水溶液になりえるものであれば使用可能である。一般的には塩化物、硝酸塩、硫酸塩、酢酸塩等が使用可能である。
【００２９】
前記酸化鉄粒子粉末と前記サマリウム原料との混合割合は、酸化鉄粒子粉末中の鉄原子に対するサマリウムの量が１１．７７〜１６．５０原子％となるように添加する。サマリウムの量が１１．７７原子％未満の場合には、目的とする組成を有するＳｍ−Ｆｅ−Ｎ系磁性粒子粉末を得ることができない。１６．５０原子％を超える場合には、未反応のサマリウムが存在することになり好ましくない。好ましくは１２．００〜１５．９０原子％である。
【００３０】
水懸濁液のｐＨは、水溶液中のサマリウムイオンが沈殿する領域であればよく、８．０〜１４が好適である。水懸濁液のｐＨが前記範囲外の場合には、サマリウム化合物による均一な被覆が困難となる。より好ましくは９．０〜１３．５である。
【００３１】
水懸濁液の加熱温度は、５０℃〜１００℃である。懸濁液を加熱することによりＳｍ化合物を酸化鉄粒子表面に対し強固に被覆することができる。水懸濁液の温度が５０℃未満の場合には、Ｓｍ化合物の被覆が十分でなく、遊離したＳｍ化合物が生じやすく好ましくない。１００℃を超える場合には耐圧装置が必要となり工業的ではない。より好ましくは７０〜１００℃である。加熱処理時間は、通常、３０分から５時間が好ましい。５時間以上の加熱処理では効果が飽和する。
【００３２】
酸化鉄粒子の粒子表面を被覆しているサマリウム化合物は、水酸化サマリウム及び／又は含水酸化サマリウムであると推定している。
【００３３】
前記サマリウム化合物を被覆した酸化鉄粒子粉末は、還元反応を行って酸化鉄を金属鉄（α−Ｆｅ）に還元する。還元反応は、例えば、水素ガス雰囲気下で５００〜１０００℃の温度範囲で加熱して行うことができる。この加熱処理においてサマリウム化合物は脱水反応を起こし、酸化サマリウムに変化する。
【００３４】
還元反応後の粉末に金属カルシウムを混合した後、還元拡散反応を行う。
【００３５】
金属カルシウムの混合割合は、酸化サマリウム被覆鉄粒子中のサマリウム１モルに対して１．６０〜４．５モルが好ましい。１．６０モル未満の場合には、還元拡散反応が十分ではなく、サマリウムの還元が不十分となる。４．５モルを越える場合には効果が飽和するため必要以上に添加する意味がない。
【００３６】
還元拡散反応は、不活性ガス雰囲気下で８００〜１２００℃の温度範囲で行う。８００℃未満の場合には酸化サマリウムの還元が不十分となる。１２００℃を越える場合にはカルシウム及びサマリウムの蒸発が起こり始め組成比が変化しやすく、また、焼結が進行しやすくなる。
【００３７】
還元拡散反応を行うことによって、酸化サマリウムをサマリウム金属に還元するとともに、さらにサマリウムと鉄との合金とする。
【００３８】
還元拡散反応後の鉄とサマリウムとの合金に対して３００〜５００℃の温度範囲で窒化反応を行う。３００℃未満の場合には鉄とサマリウムとの合金に必要量の窒素を侵入させることが困難となる。５００℃を越える場合にはα−ＦｅとＳｍの窒化物などへの分解が始まるため好ましくない。窒化反応の時間は１〜１００時間程度である。なお、窒化雰囲気に切り替える前に温度を３００℃以下に下げることが望ましい。窒化反応はＳｍ２Ｆｅ１７合金粒子だけでなく残留している金属カルシウムにも起こるが、その時発熱反応を伴うため、最適な温度を超え、Ｓｍ２Ｆｅ１７合金が分解することがある。３００℃以下になったところから窒化反応を開始して、所定の窒化温度に昇温することでＳｍ２Ｆｅ１７合金粒子の窒化反応を安定して行うことができる。
【００３９】
窒化反応は、Ｓｍ２Ｆｅ１７に対して２．８〜３．５重量％の窒素を含有するように行う。
【００４０】
窒化反応後のＳｍ−Ｆｅ−Ｎ系磁性粒子は水洗、粉砕、濾過、乾燥して取り出すことができる。
【００４１】
水洗の効率を良くするために、塩酸や酢酸などを適量スラリーに添加して、攪拌することによる酸洗浄を行っても良い。
【００４２】
得られたＳｍ−Ｆｅ−Ｎ系磁性粒子粉末は、Ｓｍ２Ｆｅ１７Ｎ３を主成分とする。
【００４３】
得られたＳｍ−Ｆｅ−Ｎ系磁性粒子粉末の平均粒子径は１．５〜４．０μｍが好ましく、ＢＥＴ比表面積値は０．１０〜２．００ｍ２／ｇが好ましい。粒度分布において、Ｄ１０が１．０μｍ以上、Ｄ９０が８．０μｍ以下であることが好ましい。かつＤ１０とＤ９０の比Ｄ１０／Ｄ９０は０．１０以上であることが好ましい。
【００４４】
本発明に係るＳｍ−Ｆｅ−Ｎ系磁性粒子粉末の磁気特性は（粉末を磁場中配向させて測定したところ）、保磁力が３９８．１〜１５９２．４ｋＡ／ｍ（５０００〜２００００Ｏｅ）であり、残留磁束密度が１０００〜１３００ｍＴ（１０〜１３ｋＧ）であり、最大磁気エネルギー積が１５８．８〜３１７．６ｋＪ／ｍ３（２０〜４０ＭＧＯｅ）である。
【００４５】
次に、本発明に係るボンド磁石用樹脂組成物について述べる。
【００４６】
本発明に係るボンド磁石用樹脂組成物は、Ｓｍ−Ｆｅ−Ｎ系磁性粒子粉末を結合剤樹脂中に分散してなるものであって、当該Ｓｍ−Ｆｅ−Ｎ系磁性粒子粉末を８５〜９９重量％含有し、残部が結合剤樹脂とその他添加剤とからなる。
【００４７】
前記結合剤樹脂としては、成形法によって種々選択することができ、射出成形、押し出し成形及びカレンダー成形の場合には熱可塑性樹脂が使用でき、圧縮成形の場合には、熱硬化性樹脂が使用できる。前記熱可塑性樹脂としては、例えば、ナイロン（ＰＡ）系、ポリプロピレン（ＰＰ）系、エチレンビニルアセテート（ＥＶＡ）系、ポリフェニレンサルファイド（ＰＰＳ）系、液晶樹脂（ＬＣＰ）系、エラストマー系、ゴム系等の樹脂が使用でき、前記熱硬化性樹脂としては、例えば、エポキシ系、フェノール系等の樹脂を使用することができる。
【００４８】
なお、ボンド磁石用樹脂組成物を製造するに際して、流動性、成形性を改善し、Ｓｍ−Ｆｅ−Ｎ系磁性粉末の磁気特性を十分に引き出すために、必要により、結合剤樹脂の他に可塑剤、滑剤、カップリング剤など周知の添加物を使用してもよい。また、フェライト磁石粉末などの他種の磁石粉末を混合することもできる。
【００４９】
これらの添加物は、目的に応じて適切なものを選択すればよく、可塑剤としては、それぞれの使用樹脂に応じた市販品を使用することができ、その合計量は使用する結合剤樹脂に対して０．０１〜５．０重量％程度が使用できる。
【００５０】
前記滑剤としては、ステアリン酸とその誘導体、無機滑剤、オイル系等が使用でき、ボンド磁石全体に対して０．０１〜１．０重量％程度が使用できる。
【００５１】
前記カップリング剤としては、使用樹脂とフィラーに応じた市販品が使用でき、使用する結合剤樹脂に対して０．０１〜３．０重量％程度が使用できる。
【００５２】
他の磁性粉末としては、フェライト磁石粉末、アルニコ系磁石粉末、希土類系磁石粉末などが使用できる。
【００５３】
ボンド磁石用樹脂組成物の混練安定性は、後述する評価法において２０％以下が好ましく、より好ましくは１５％以下である。混練安定性が２０％を越える場合には、磁性粉末と結合剤樹脂とを混練する工程において、熱と圧力が加わる中で、磁性粉末が酸化などすると、それに伴って結合剤樹脂も化学的に変質し、プラストミルのトルクが上昇することになり好ましくない。
【００５４】
ボンド磁石用樹脂組成物の流れ性（ＭＦＲ）は、後述する評価法において、１５０〜６００ｇ／１０ｍｉｎ程度が望ましい。１５０ｇ／１０ｍｉｎ未満の場合には、射出成型の成形性と生産性が著しく低下する。
【００５５】
本発明に係るボンド磁石用樹脂組成物は、Ｓｍ−Ｆｅ−Ｎ系磁性粒子粉末を結合剤樹脂と混合、混練してボンド磁石用樹脂組成物を得る。
【００５６】
前記混合は、ヘンシェルミキサー、Ｖ字ミキサー、ナウター等の混合機などで行うことができ、混練は一軸混練機、二軸混練機、臼型混練機、押し出し混練機などで行うことができる。
【００５７】
次に、本発明に係るボンド磁石について述べる。
【００５８】
ボンド磁石の磁気特性は目的とする用途に応じて種々変化させることができるが、残留磁束密度は３５０〜８００ｍＴ（３．５〜８．０ｋＧ）であり、保磁力は２３８．７〜１４２８．５ｋＡ／ｍ（３０００〜１８０００Ｏｅ）であり、最大エネルギー積は２３．９〜１５８．７ｋＪ／ｍ３（３〜２０ＭＧＯｅ）であることが好ましい。
【００５９】
ボンド磁石の成形密度は４．０〜５．５ｇ／ｃｍ３であることが好ましい。
【００６０】
本発明におけるボンド磁石は、前記ボンド磁石用樹脂組成物を用いて、射出成形、押出成形、圧縮成形又はカレンダー成形等の周知の成形法で成形加工した後、常法に従って電磁石着磁やパルス着磁することにより、ボンド磁石とすることができる。
【００６１】
＜作用＞
本発明において重要な点は、粒子表面にサマリウム化合物を被覆した酸化鉄粒子を用いてＳｍ−Ｆｅ−Ｎ系磁性粒子粉末を製造することによって、粒度分布に優れるとともに、磁気的な分布が少ない磁性粒子粉末が得られるという点である。
【００６２】
本発明において、得られるＳｍ−Ｆｅ−Ｎ系磁性粒子粉末の粒度分布が優れるのは、サマリウム化合物を酸化鉄粒子の粒子表面に被覆して、そのまま還元反応を行うので、Ｓｍ−Ｆｅ複合酸化物を生成する際の加熱焼成などの工程を必要とせず、焼成による粒子間の焼結が起こらないため粗大粒子の生成が抑制されたことによるものと本発明者は推定している。
【００６３】
また、本発明において、得られるＳｍ−Ｆｅ−Ｎ系磁性粒子粉末の磁気的分布が小さいことについて、本発明者は下記のように推定している。即ち、粒子表面がサマリウム化合物で被覆された酸化鉄粒子を用いることによって、還元拡散反応において酸化サマリウムと金属カルシウムとが緊密に接触し、酸化サマリウムを効率よく金属サマリウムに還元することができたこと、酸化サマリウムが均一に分散しているため、還元拡散反応が均一に行なわれ局所的に温度が上昇することがなく粒子の焼結が可及的に抑制されたこと及び、窒化反応においても粒子の凝集が少ない状態で、個々がバラバラな状態であるため効率よく反応が進行するので、得られるＳｍ−Ｆｅ−Ｎ系磁性粒子粉末も均一な組成となったことによって、磁気的な分布が小さくなるものと本発明者は推定している。
【００６４】
さらに、酸化サマリウムと金属カルシウムが緊密に接触することから、より少ない量の金属カルシウムで還元拡散反応を行なうことができるため、製造コストを低減できる。
加えて、１０００℃以上の焼成を必須とするＳｍ−Ｆｅ複合酸化物を経由しないので、工程が簡略であり、エネルギーコストを低減できる。
【実施例】
【００６５】
本発明における酸化鉄粒子粉末の平均粒子径及び標準偏差は、走査型電子顕微鏡写真よりデジタイザー（ＨＥＷＬＥＴＴ  ＰＡＣＫＡＲＤ社製  Ｐｒｏｄｕｃｔ  Ｎｏ．４６０８８Ｂ）を用いて測定し算出した。
【００６６】
Ｓｍ−Ｆｅ−Ｎ系磁性粒子粉末の粒度分布はＨＥＬＯＳにて測定した。各粒子粉末の全体積を１００％として粒子径に対する累積割合を求めたとき、その累積割合が１０％、５０％、９０％となる点の粒子径をそれぞれＤ１０、Ｄ５０（平均粒子径）、Ｄ９０として示した。
【００６７】
Ｓｍ−Ｆｅ−Ｎ系磁性粒子粉末の形状は走査型電子顕微鏡で観察した。
【００６８】
Ｓｍ−Ｆｅ−Ｎ系磁性粒子粉末のＢＥＴ比表面積値は窒素によるＢＥＴ法で求めた。
【００６９】
Ｓｍ−Ｆｅ−Ｎ系磁性粒子粉末の磁気特性は、アクリル製のカプセル中に蝋と磁性粒子粉末を入れて、配向磁場を印加しながら、加熱冷却し、磁粉を配向した上で、試料振動型磁力計ＶＳＭ（東英工業株式会社製）で測定した値で示した。Ｈｋ／ｉＨｃは、ヒステリシス曲線の第２象限において磁束密度が残留磁束密度（Ｂｒ）の９０％になるときの磁界の値をＨｋとし、これを保磁力ｉＨｃで除することにより計算される。Ｈｋ／ｉＨｃが大きいほど保磁力の分布が小さい。
【００７０】
ボンド磁石用樹脂組成物の混練安定性は、Ｓｍ−Ｆｅ−Ｎ系磁性粒子粉末９０．３重量部と１２ナイロン樹脂８．２重量％、酸化防止剤０．５重量％及び表面処理剤１．０重量％とをヘンシェルミキサーを用いて混合し、二軸押出混練機により混練（混練温度１９０℃）を行い、得られた組成物をプラストミルで１２０分間連続して混練したとき、その混練トルクが０．２ｋｇ・ｍを超えることがなく、且つ、最低トルクの値を（Ａ）、１２０分後のトルクの値を（Ｂ）としたとき、［（Ｂ）−（Ａ）］／（Ａ）×１００（％）で示す。
【００７１】
ボンド磁石用樹脂組成物の流れ性（ＭＦＲ）はセミメルトインデクサ（型式２Ａ、東洋精機（株）製）を用いて加熱温度２７０℃、加重１０ｋｇｆの条件で測定した。
【００７２】
Ｓｍ−Ｆｅ−Ｎ系磁性粒子粉末を含有するボンド磁石の磁気特性は、配向磁場中で成型したボンド磁石をＢＨトレーサー（東英工業工業株式会社）により測定した。
【００７３】
ボンド磁石の密度は、成形ボンド磁石を室温約２５℃に十分冷却した後、ボンド磁石の大きさを測定し、測定値から体積を求めた。次に、当該成形ボンド磁石の重量を測定し、重量値（ｇ）を体積値で除した値で示した。
【００７４】
実施例１
＜サマリウム化合物被覆酸化鉄粒子の製造＞
反応容器に水、苛性ソーダ、硫酸第一鉄溶液を所定量投入し、温度を９０℃に保ち、空気を吹き込みながら酸化反応を行い、マグネタイト粒子を得る。得られたマグネタイト粒子粉末は、平均粒子径が０．７０μｍ、標準偏差０．１１μｍ、粒度分布１５％であった。このマグネタイト粒子を含むスラリーに、スラリー中の鉄原子に対し１２．９４ｍｏｌ％のサマリウム原子を含む塩化サマリウム溶液を添加し、スラリーのｐＨを１３に調整し、温度を９０℃に保ちながら２時間熟成反応を行なった。その後、ろ過、水洗により可溶性塩を除去、次いで乾燥することにより、サマリウム化合物被覆マグネタイト粒子粉末を得た。得られたサマリウム化合物被覆マグネタイト粒子粉末の電子顕微鏡写真を図１に示す。
【００７５】
＜還元反応及び安定化処理＞
次いで、得られたサマリウム化合物被覆マグネタイト粒子粉末２５００ｇを回転熱処理炉に入れ、純度１００％の水素ガスを４０ｌ／ｍｉｎで流通させながら８００℃で７時間加熱して還元反応を行った。還元反応後は、鉄粒子と酸化サマリウム粒子の混合物であった。その後、回転炉中雰囲気を窒素に置換し、温度を４０℃にまで冷却する。温度が安定したら、およそ２．０ｖｏｌ％の酸素を含有する窒素流通下にて１時間安定化処理を行って、前記鉄粒子の粒子表面を徐酸化し、粒子表面に酸化被膜を形成させた。反応熱を観察し、反応熱が収まったら、系全体を室温まで冷却し、大気中に当該混合物を取り出し、ライカイキを用いてほぐし処理を行い、酸化サマリウム被覆鉄粒子粉末を得た。
【００７６】
＜還元拡散反応＞
ここに得た酸化サマリウム被覆鉄粒子１０７１ｇと粒状金属Ｃａ１４１ｇ（酸化サマリウム被覆鉄粒子中のＳｍ１モルに対して２．０モル）とを混合して純鉄製トレーに入れ、雰囲気炉に挿入する。炉内を真空排気した後、アルゴンガス雰囲気とする。次いで、アルゴンガス気流中で１０５０℃まで昇温、３０ｍｉｎ保持し還元拡散反応を行なう。反応終了後３００℃まで冷却する。
【００７７】
＜窒化反応＞
炉内温度が３００℃で安定したら、一度真空排気し、窒素ガス雰囲気とする。次いで、窒素ガス気流中で４２０℃まで昇温し、８時間保持して窒化反応を行う。反応終了後室温まで冷却する。
【００７８】
＜水洗・乾燥＞
窒化反応後の粉末を水中に投じスラリーとする。これにより、水中にて自然に崩壊し、Ｓｍ−Ｆｅ−Ｎ系磁性粒子粉末とＣａ成分との分離が始まる。ここで機械的解砕を加えることにより、分離を促進する。Ｓｍ−Ｆｅ−Ｎ系磁性粒子粉末とＣａ成分との分離を十分行なった後、デカンテーション水洗を繰り返すことでＣａ成分を除去する。次いで水洗スラリーを濾過し、得られたケーキを窒素ガス気流中で乾燥することによりＳｍ−Ｆｅ−Ｎ系磁性粒子粉末１０００ｇを得た。得られたＳｍ−Ｆｅ−Ｎ系磁性粒子粉末の電子顕微鏡写真を図２に示す。図２に示すとおり粒子形状はほぼ球形であって粒子表面が滑らかな粒子であった。
【００７９】
実施例２〜４、比較例１〜３：
酸化鉄粒子粉末の種類、平均粒子径及び粒度分布、Ｓｍ化合物被覆条件、還元条件、還元拡散反応条件並びに窒化処理条件を種々変化させた以外は、実施例１と同様にしてＳｍ−Ｆｅ−Ｎ系磁性粉末を得た。
【００８０】
このときの製造条件を表１に、得られたＳｍ−Ｆｅ−Ｎ系磁性粉末の諸特性を表２に示す。
【００８１】
実施例１〜４で得られたＳｍ−Ｆｅ−Ｎ系磁性粒子粉末は、いずれも粒子形状はほぼ球形であって、粒子表面は滑らかであった。
【００８２】
表２に示すとおり、本発明に係るＳｍ−Ｆｅ−Ｎ系磁性粒子粉末は、いずれも保磁力分布（Ｈｋ／ｉＨｃ）が３５％以上であり、磁気的な分布が少ないことが分かる。
【００８３】
【表１】
2006307342.tif 000002
【００８４】
【表２】
2006307342.tif 000003
【００８５】
実施例６：ボンド磁石用樹脂組成物の製造
実施例１で得たＳｍ−Ｆｅ−Ｎ系磁性粒子粉末９０．３重量％と１２ナイロン樹脂８．２重量％、酸化防止剤０．５重量％及び表面処理剤１．０重量％とをヘンシェルミキサーを用いて混合し、二軸押出混練機により混練（混練温度１９０℃）を行い、ボンド磁石用樹脂組成物を得た。
【００８６】
得られたボンド磁石用樹脂組成物の混練安定性は前述した評価法で４％であり、流動性を示すＭＦＲは加熱温度２７０℃、加圧１０ｋｇの条件で４５０ｇ／１０ｍｉｎであった。
【００８７】
＜ボンド磁石の製造＞
得られたボンド磁石用樹脂組成物を用いて射出成形し、ボンド磁石を作製した。
【００８８】
得られた射出成形ボンド磁石の室温磁気特性は残留磁束密度が６９５ｍＴ（６．９５ｋＧ）、保磁力が９３１ｋＡ／ｍ（１１．７ｋＯｅ）、最大磁気エネルギー積が１１８ｋＪ／ｍ３（１４．８ＭＧＯｅ）であり、密度は４．７５ｇ／ｃｃであった。
【００８９】
実施例６〜８、比較例４〜６：
Ｓｍ−Ｆｅ−Ｎ系磁性粒子粉末を種々変化させた以外は、前記実施例６と同様にしてボンド磁石を得た。
【００９０】
このときの製造条件及びボンド磁石の諸特性を表３に示す。
【００９１】
【表３】
2006307342.tif 000004
【産業上の利用可能性】
【００９２】
本発明に係るＳｍ−Ｆｅ−Ｎ系磁性粒子粉末の製造法は、粒度分布に優れるとともに、磁気的分布が小さいボンド磁石用Ｓｍ−Ｆｅ−Ｎ系磁性粒子粉末が得られるので、Ｓｍ−Ｆｅ−Ｎ系磁性粒子粉末の製造法として好適である。また、少ない金属Ｃａ量で効率よく還元拡散反応を行なうことができ、製造コスト的にも有利である。
【００９３】
本発明に係るＳｍ−Ｆｅ−Ｎ系磁性粒子粉末を用いたボンド磁石は、流動性及び成形性に優れ、かつ優れた磁気特性を有しており、ボンド磁石として好適である。
【図面の簡単な説明】
【００９４】
【図１】実施例１で得られた粒子表面をサマリウム化合物で被覆した酸化鉄粒子粉末の電子顕微鏡写真である（倍率５０００倍）。
【図２】実施例１で得られたＳｍ−Ｆｅ−Ｎ系磁性粒子粉末の電子顕微鏡写真である（倍率２０００倍）。
【図３】比較例１で得られたＳｍ−Ｆｅ−Ｎ系磁性粒子粉末の電子顕微鏡写真である（倍率２０００倍）。
【図１】
2006307342.tif 000005
【図２】
2006307342.tif 000006
【図３】
2006307342.tif 000007